(57)【要約】【課題】ポリオルガノシロキサンの簡便な製造方法、そのポリオルガノシロキサンを含む組成物の製造方法、その組成物の硬化方法およびその組成物を基材上に塗布して硬化した、外観、硬度、耐擦傷性などの物性が良好なハードコート層を含む積層体の製造方法を提供することである。【解決手段】アルコキシシランに水を加えて、２０℃以上１００℃以下の温度で加水分解縮合するポリオルガノシロキサンの製造方法であって、該アルコキシシランは、塩素イオン含有量が０．１０質量ｐｐｍ以上３．０質量ｐｐｍ以下であるメチルトリメトキシシランを含み、該アルコキシシランの使用量に対する、該メチルトリメトキシシランの使用量は６０モル％以上１００モル％以下であり、該アルコキシシランの加水分解性基の量に対する、該水の使用量のモル比は１．０以上５．０以下である、ポリオルガノシロキサンの製造方法。【選択図】なし【特許請求の範囲】
【請求項１】
アルコキシシランに水を加えて、２０℃以上１００℃以下の温度で加水分解縮合するポリオルガノシロキサンの製造方法であって、
該アルコキシシランは、塩素イオン含有量が０．１０質量ｐｐｍ以上３．０質量ｐｐｍ以下であるメチルトリメトキシシランを含み、
該アルコキシシランの使用量に対する、該メチルトリメトキシシランの使用量は６０モル％以上１００モル％以下であり、
該アルコキシシランの加水分解性基の量に対する、該水の使用量のモル比は１．０以上５．０以下である、
ポリオルガノシロキサンの製造方法。
【請求項２】
請求項１記載の製造方法で製造されたポリオルガノシロキサンと、熱または活性エネルギー線感応性カチオン重合開始剤とを混合する熱または活性エネルギー線硬化性組成物の製造方法。
【請求項３】
請求項２記載の製造方法で製造された組成物を、熱および活性エネルギー線の少なくとも一方で硬化させる硬化方法。
【請求項４】
請求項２記載の製造方法で製造された組成物を基材上に塗布して硬化したハードコート層を含む積層体の製造方法。
【発明の詳細な説明】
【技術分野】
【０００１】
本発明は、ポリオルガノシロキサンの製造方法、そのポリオルガノシロキサンを含む組成物の製造方法、その組成物の硬化方法、および、その組成物を硬化したハードコート層を含む積層体の製造方法に関する。
【背景技術】
【０００２】
ポリオルガノシロキサンの合成法の一つに、アルコキシシランの加水分解縮合反応を用いる方法がある。前記アルコキシシランは、対応するクロロシランとアルコールとの反応により合成する方法が一般的である。この反応では、目的とするアルコキシシランと共に塩酸が生成するため、アルコキシシランの蒸留精製の際に塩酸がアルコキシシランに極微量混入することがある。また、アルコキシシランの蒸留精製の際に、未反応のクロロシランが混入することがある。ポリオルガノシロキサンの合成時にこうしたアルコキシシランを用いると、この残留したクロロシランが反応系中の水と速やかに反応して、シラノールおよび塩酸を生成する。これらの塩酸が反応系中に存在するため、前記アルコキシシランの加水分解縮合反応では、反応混合液中のｐＨ値が小さくなる。アルコキシシランの加水分解反応速度、縮合反応速度は、いずれも反応系中のｐＨに大きく依存する。ｐＨが小さい場合、得られたポリオルガノシロキサンは線状の形態になり、分子量に対して縮合度が大きくなる。また、３量体以上の環状体が生成することがある。こうしたポリオルガノシロキサンを用いると、分子量に対して縮合度が大きいため、ポリオルガノシロキサン１分子あたりのシラノール含有量が少なくなり、ポリオルガノシロキサン分子間の縮合が充分に進行しない。また、環状体が存在する場合は、環状体自体の反応性が低いために、ポリオルガノシロキサン分子間の反応を阻害することがある。さらに、環状体の環構造が柔軟であるため、ポリオルガノシロキサンと縮合したとしても、高硬度のハードコート層を得ることが困難になることがある。さらに、塩酸存在下でポリオルガノシロキサンを保存すると、保存中にシラノールの縮合反応が進行するため、貯蔵安定性が劣る場合がある。
【０００３】
このため、塩酸により反応系が酸性になることを防ぐ方法として、ジアルキルジアルコキシシラン中に含有する塩素分を１００ｐｐｍ以下とするポリオルガノシロキサンの製造方法が知られている（特許文献１）。
【先行技術文献】
【特許文献】
【０００４】
【特許文献１】特開平０８−１１３６４９号公報
【発明の概要】
【発明が解決しようとする課題】
【０００５】
ジアルキルジアルコキシシランのみを加水分解縮合してポリオルガノシロキサンを合成し、そのポリオルガノシロキサンを用いてハードコート層を形成すると、ゴム状になることがあり、高硬度のハードコート層を得ることが困難なことがあった。
【０００６】
このため本発明の目的は、シラノール含有量が多く、比較的低分子量で、分子量分布が制御され、かつ貯蔵安定性に優れたポリオルガノシロキサンの簡便な製造方法、そのポリオルガノシロキサンを含む組成物の製造方法、その組成物の硬化方法、およびその組成物を基材上に塗布して硬化した、外観、硬度、耐擦傷性などの物性が良好なハードコート層を含む積層体の製造方法を提供することである。
【課題を解決するための手段】
【０００７】
本発明者らは、上記課題の解決を目的とし、シラノール含有量が多く、比較的低分子量で、分子量分布が制御され、貯蔵安定性に優れ、かつ形成したハードコート層の耐擦傷性などの物性が良好なポリオルガノシロキサンの簡便な製造方法を開発するため、鋭意研究を重ねた結果、ポリオルガノシロキサンの製造方法の出発原料であるアルコキシシランの１つとして、塩酸およびクロロシランの含有量が少ない、すなわち、塩素イオン含有量が特定の範囲であるメチルトリメトキシシランを用いることにより、その目的を達成しうることを見出し、この知見に基づいて本発明に至った。
【０００８】
すなわち、本発明により、アルコキシシランに水を加えて、２０℃以上１００℃以下の温度で加水分解縮合するポリオルガノシロキサンの製造方法であって、
該アルコキシシランは、塩素イオン含有量が０．１０質量ｐｐｍ以上３．０質量ｐｐｍ以下であるメチルトリメトキシシランを含み、
該アルコキシシランの使用量に対する、該メチルトリメトキシシランの使用量は６０モル％以上１００モル％以下であり、
該アルコキシシランの加水分解性基の量に対する、該水の使用量のモル比は１．０以上５．０以下である、
ポリオルガノシロキサンの製造方法が提供される。
【０００９】
また、本発明により、前記ポリオルガノシロキサンの製造方法で製造されたポリオルガノシロキサンと、熱または活性エネルギー線感応性カチオン重合開始剤とを混合する熱または活性エネルギー線硬化性組成物の製造方法が提供される。
【００１０】
さらに、本発明により、前記組成物の製造方法で製造された組成物を、熱および活性エネルギー線の少なくとも一方で硬化させる硬化方法が提供される。
【００１１】
また、本発明により、前記組成物の製造方法で製造された組成物を基材上に塗布して硬化したハードコート層を含む積層体の製造方法が提供される。
【発明の効果】
【００１２】
本発明により、シラノール含有量が多く、比較的低分子量で、分子量分布が制御され、かつ貯蔵安定性に優れたポリオルガノシロキサンの簡便な製造方法、そのポリオルガノシロキサンを含む組成物の製造方法、その組成物の硬化方法、およびその組成物を基材上に塗布して硬化した、外観、硬度、耐擦傷性などの物性が良好なハードコート層を含む積層体の製造方法が提供される。
【発明を実施するための形態】
【００１３】
本発明のポリオルガノシロキサンの製造方法は、ポリオルガノシロキサンを、塩素イオン含有量が０．１０質量ｐｐｍ以上３．０質量ｐｐｍ以下であるメチルトリメトキシシランを用いて合成することを特徴とする。また、本発明の製造方法で製造される組成物は、前記ポリオルガノシロキサンを含有することを特徴とし、その組成物を熱および活性エネルギー線の少なくとも一方を用いる本発明の硬化方法により硬化し、硬化物とする。そして、前記硬化物からなるハードコート層を含む積層体を製造する。
【００１４】
以下に本発明を詳細に説明する。
【００１５】
＜ポリオルガノシロキサンの製造方法＞
（ポリオルガノシロキサン）
本発明のポリオルガノシロキサンの製造方法は、メチルトリメトキシシラン中の塩素イオン含有量が０．１０質量ｐｐｍ以上３．０質量ｐｐｍ以下であるメチルトリメトキシシランを含むアルコキシシランを加水分解縮合反応させることでポリオルガノシロキサンを合成する。
【００１６】
（アルコキシシラン）
本発明に用いることができるアルコキシシランとしては、下記式（１）に示すものが挙げられる。
Ｒ1nＳｉ（ＯＲ2）4-n  （１）
（式（１）中、Ｒ1は炭素数１以上１０以下の置換もしくは無置換のアルキル基、炭素数５以上１０以下の置換もしくは無置換のシクロアルキル基、炭素数６以上１０以下の置換もしくは無置換のアリール基、および不飽和基、エポキシ基、アミノ基、メルカプト基もしくはハロゲン基を有する基、からなる群から選ばれる１種の基；Ｒ2は炭素数１以上５以下のアルキル基を表し、ｎは０以上３以下の整数である。Ｒ1が複数ある場合、複数のＲ1は互いに同一であっても、少なくとも１つが異なっていてもよい。Ｒ2が複数ある場合、複数のＲ2は互いに同一であっても、少なくとも１つが異なっていてもよい。）
Ｒ1の炭素数１以上１０以下のアルキル基としては、メチル基、エチル基、ｎ−プロピル基、ｉ−プロピル基、ｎ−ブチル基、ｓｅｃ−ブチル基、ｔ−ブチル基、ｎ−ペンチル基、ｉ−ペンチル基、アミル基、ヘキシル基、オクチル基、２−エチルヘキシル基、ノニル基、デシル基などが挙げられる。また、Ｒ1の炭素数１以上１０以下の置換アルキル基としては、前記炭素数１以上１０以下のアルキル基に、ハロゲン基等の置換基を有するアルキル基が挙げられる。
【００１７】
Ｒ1の炭素数５以上１０以下のシクロアルキル基としては、シクロペンチル基、シクロヘキシル基、４−メチルシクロヘキシル基などが挙げられる。また、Ｒ1の炭素数５以上１０以下の置換シクロアルキル基としては、前記炭素数５以上１０以下のシクロアルキル基に、ハロゲン基等の置換基を有するシクロアルキル基が挙げられる。
【００１８】
Ｒ1の炭素数６以上１０以下のアリール基としては、フェニル基、トリル基などが挙げられる。また、Ｒ1の炭素数６以上１０以下の置換アリール基としては、前記炭素数６以上１０以下のアリール基に、ハロゲン基等の置換基を有するアリール基が挙げられる。
【００１９】
Ｒ1の不飽和基、エポキシ基、アミノ基、メルカプト基もしくはハロゲン基を有する基としては、特に限定はされないが、容易かつ安価に入手または製造できる点で、下記式（２）〜（１０）で示される基から選ばれる少なくとも１種の基を含む一価の有機基が好ましい。
【００２０】
【化１】
2011001456.tif 000002
【００２１】
（式（２）〜（１０）中、Ｒ3は水素原子またはメチル基；Ｒ4は炭素数１以上１５以下の二価の有機基；Ｒ5は炭素数１以上１０以下のアルキル基、炭素数６以上１０以下のアリール基または炭素数１以上１０以下のアシル基である）。
【００２２】
Ｒ4の具体例としては、たとえば、メチレン基、エチレン基、プロピレン基、ブチレン基、ヘキシレン基、オクチレン基、置換プロピレン基、置換ブチレン基、置換ヘキシレン基、ペンタメチレン基、ヘプタメチレン基、ノナメチレン基、デカメチレン基、エチルエチレン基、２−メチルテトラメチレン基、３−メチルテトラメチレン基などの直鎖状または分岐状の炭素数１以上１０以下の、アルキレン基および置換アルキレン基、炭素数６以上１０以下のフェニレン基および置換フェニレン基、式：−ＣＨ2ＣＨＲ6−（ＯＣＨ2ＣＨＲ6）m−（ｍは１以上４以下の整数、Ｒ6はＨまたはＣＨ3）のように例示されたアルキレン基における炭素鎖が任意の位置で酸素原子により中断された炭素数４以上１５以下のオキシアルキレン基等の基、−（ＣＨ2）k−ＮＨ−（ＣＨ2）l−（ｋおよびｌはいずれも１以上３以下の整数）で示される基、が挙げられる。
【００２３】
前記式（２）で示される基を有するアルコキシシランの具体例は、γ−メタクリロキシプロピルトリメトキシシラン、γ−メタクリロキシプロピルトリエトキシシラン、γ−メタクリロキシプロピルメチルジメトキシシラン、γ−メタクリロキシプロピルジメチルメトキシシラン、γ−メタクリロキシプロピルメチルジエトキシシラン、γ−アクリロキシプロピルトリメトキシシラン、γ−アクリロキシプロピルメチルジメトキシシラン、γ−メタクリロキシエトキシプロピルトリメトキシシラン、γ−メタクリロキシプロピルフェニルジメトキシシラン等である。
【００２４】
前記式（３）で示される基を有するアルコキシシランの具体例は、ビニルトリメトキシシラン、ビニルトリエトキシシラン、ビニルメチルジメトキシシラン、ビニルジメチルメトキシシラン等である。
【００２５】
前記式（４）で示される基を有するアルコキシシランの具体例は、１−ヘキセニルトリメトキシシラン、１−オクテニルトリメトキシシラン、ビニロキシプロピルトリメトキシシラン、３−ビニルフェニルトリメトキシシラン、３−（ビニルベンジルアミノプロピル）トリメトキシシラン等である。
【００２６】
前記式（５）で示される基を有するアルコキシシランの具体例は、３−グリシドキシプロピルトリメトキシシラン、３−グリシドキシプロピルトリエトキシシラン、４−グリシドキシブチルトリエトキシシラン、３−グリシドキシプロピルメチルジメトキシシラン、３−グリシドキシプロピルジメチルメトキシシラン等である。
【００２７】
前記式（６）で示される基を有するアルコキシシランの具体例は、β−（３，４−エポキシシクロヘキシル）エチルトリメトキシシラン、β−（３，４−エポキシシクロヘキシル）エチルメチルジメトキシシラン等である。
【００２８】
前記式（７）で示される基を有するアルコキシシランの具体例は、Ｎ−β−（アミノエチル）−γ−アミノプロピルトリメトキシシラン、Ｎ−β−（アミノエチル）−γ−アミノプロピルメチルジメトキシシラン、γ−アミノプロピルトリメトキシシラン、γ−アミノプロピルトリエトキシシラン、γ−アミノプロピルメチルジメトキシシラン、γ−アミノプロピルメチルジエトキシシラン、γ−アミノプロピルジメチルメトキシシラン、Ｎ−（トリエトキシシリルプロピル）尿素等である。
【００２９】
前記式（８）で示される基を有するアルコキシシランの具体例は、Ｎ−フェニル−γ−アミノプロピルトリメトキシシラン、Ｎ−ベンジル−γ−アミノプロピルトリメトキシシラン、Ｎ−メチル−γ−アミノプロピルトリメトキシシラン、Ｎ−フェニル−アミノメチルトリメトキシシラン、Ｎ−フェニル−γ−アミノプロピルメチルジメトキシシラン等である。
【００３０】
前記式（９）で示される基を有するアルコキシシランの具体例は、γ−メルカプトプロピルトリメトキシシラン、γ−メルカプトプロピルトリエトキシシラン、γ−メルカプトプロピルメチルジメトキシシラン等である。
【００３１】
前記式（１０）で示される基を有するアルコキシシランの具体例は、クロロメチルトリメトキシシラン、クロロエチルトリメトキシシラン、クロロメチルジメチルエトキシシラン、クロロメチルメトキシジメチルシラン、クロロメチルトリエトキシシラン、クロロプロピルトリエトキシシラン、クロロプロピルトリメトキシシラン等である。
【００３２】
Ｒ2の炭素数１以上５以下のアルキル基としては、メチル基、エチル基、ｎ−プロピル基、ｉ−プロピル基、ｎ−ブチル基、ｓｅｃ−ブチル基、ｔ−ブチル基、ｎ−ペンチル基、ｉ−ペンチル基、ネオペンチル基などが挙げられる。
【００３３】
式（１）の具体例としては、前記式（２）〜（１０）で示される基を有するアルコキシシランの具体例以外にも、テトラメトキシシラン、テトラエトキシシラン、テトライソプロポキシシラン、テトラブトキシシラン、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、フェニルトリメトキシシラン、フェニルトリエトキシシラン、ジメチルジメトキシシラン、ジメチルジエトキシシラン、ジフェニルジメトキシシラン、ジメトキシジエトキシシラン等が挙げられる。これらは単独で使用することができ、あるいは、２種以上併用することができる。
【００３４】
一般式（１）で示されるアルコキシシランのうち、ｎが０または１であるアルコキシシランは、加水分解縮合速度が速く、容易に入手できるため好ましい。特に、加水分解縮合速度が速く、生成したＲ2ＯＨを系外に容易に除去できる点で、Ｒ2がメチル基またはエチル基であるものが好ましい。
【００３５】
（メチルトリメトキシシラン）
本発明のポリオルガノシロキサンの製造方法に使用するアルコキシシランはメチルトリメトキシシランを含む。前記メチルトリメトキシシランは、クロロシランの残留を防ぐために、クロロシランを経由しない方法で合成したものを用いるか、またはクロロシランを経由した方法で合成したものを精密蒸留もしくは塩基性固体触媒による処理を行って精製したものを用いる。前記精密蒸留方法としては、精留塔を用い、２回以上蒸留操作を行う方法が挙げられる。また、前記塩基性固体触媒による処理方法としては、メチルトリメトキシシラン１００ｇ（１００質量部）に対し、含水量が１質量ｐｐｍ以下であるアニオン（塩基性イオン）交換樹脂もしくはアルミナなどの塩基性固体触媒を１ｇ（１質量部）添加し、室温で６時間撹拌した後にアニオン交換樹脂を濾別する方法が挙げられる。また、そのアニオン交換樹脂に関しては、Ｃｌ型のものはＯＨ型に変換してから使用する。
【００３６】
（メチルトリメトキシシランの使用量）
また、前記メチルトリメトキシシランは、全アルコキシシランの使用量に対して、６０モル％以上１００モル％以下（計算式：（メチルトリメトキシシランの使用量（ｍｏｌ）×１００）／全アルコキシシランの使用量（ｍｏｌ））用いる。アルコキシシラン中のメチルトリメトキシシランの含有量が６０モル％以上である場合は、そのアルコキシシランを加水分解縮合して合成したポリオルガノシロキサンを用いて作製したハードコート層は、高硬度となる。さらに、全アルコキシシランの使用量に対する、メチルトリメトキシシランの使用量は、密着性と耐擦傷性の両立の観点から、７０モル％以上であることが好ましい。
【００３７】
（塩素イオン含有量）
前記メチルトリメトキシシランは、メチルトリメトキシシラン中の塩素イオン含有量が０．１０質量ｐｐｍ以上３．０質量ｐｐｍ以下であるものを用いる。メチルトリメトキシシラン中の塩素イオン含有量が０．１０質量ｐｐｍ以上であれば、反応溶液中のｐＨ値が大きくなること（塩基性）により生じるポリオルガノシロキサンの分子量の増大や、それに伴うポリオルガノシロキサン分子中のシラノール含有量の減少による分子同士の縮合反応が充分に進行しなくなることを防ぐことができ、その結果、そのポリオルガノシロキサンを用いて作製したハードコート層が脆くなることを防ぐことができる。また、メチルトリメトキシシラン中の塩素イオン含有量が３．０質量ｐｐｍ以下であれば、反応溶液中のｐＨ値が小さくなること（酸性）により生じる環状分子の生成や、それに伴うポリオルガノシロキサン分子同士の縮合反応の阻害を防ぐことができ、また、縮合反応で被膜に取り込まれた場合の柔軟化を防ぐことができる。その結果、高硬度なハードコート層を得ることができる。
さらに、塩素イオン含有量は分子量分布制御の観点から、０．１０質量ｐｐｍ以上２．０質量ｐｐｍ以下であるものを用いることが好ましい。なお、メチルトリメトキシシラン中の塩素イオン含有量は、メチルトリメトキシシランを加水分解した後に、イオンクロマトグラフィーにより測定することができる。また、塩素イオン含有量（質量ｐｐｍ）は、メチルトリメトキシシランに対する、塩素イオンの百万分率（（塩素イオン×百万）／メチルトリメトキシシラン）を表す。
【００３８】
（水の使用量）
前記アルコキシシランの加水分解反応では、アルコキシシランに水を加えて反応を行うが、アルコキシシランの加水分解性基の使用量に対する、水の使用量のモル比（水の使用量（ｍｏｌ）／アルコキシシランの加水分解性基の使用量（ｍｏｌ））は、１．０以上５．０以下である。加水分解反応に用いる水の量のモル比が５．０以下の場合は、ハードコート層に残存する水の量が多いことによる耐候性の低下を防ぐことができる。また、加水分解に用いる水の量のモル比が１．０以上の場合は、加水分解反応が充分に進行する。さらに、アルコキシシランの加水分解性基の使用量に対する、加える水の量のモル比は、加水分解反応を充分に進行させ、かつハードコート層中に残存する水を少なくする観点から、１．０以上４．０以下が好ましい。また、加水分解反応と縮合反応の速度比の観点から、１．５以上２．５以下が特に好ましい。なお、アルコキシシランの加水分解性基とは、加水分解反応の際のアルコキシシランの反応基であるアルコキシ基を意味する。また、上記アルコキシシランの加水分解性基の使用量（ｍｏｌ）とは、アルコキシシランの使用量（ｍｏｌ）にアルコキシ基（官能基）数を乗じた値を意味する。なお、水はイオン交換水であることが好ましい。
【００３９】
（反応温度）
さらに、本発明のポリオルガノシロキサンの製造方法では、２０℃以上１００℃以下の温度で、加水分解縮合反応を行う。また、前記温度は２０℃以上９５℃以下が好ましい。反応温度が１００℃以下の場合は、ポリオルガノシロキサンの縮合が過度に進行することを防ぎ、ゲル化する確率を下げることができる。また、反応温度が２０℃以上の場合は、充分な加水分解反応速度、縮合反応速度を得ることができる。また、反応温度は、用いる溶媒の沸点の観点から、２０℃以上９０℃以下が特に好ましい。
【００４０】
（反応時間）
本発明のポリオルガノシロキサンの製造方法では、１２時間以下の時間で、加水分解縮合反応を行うことが好ましい。また、前記時間は１分以上１０時間以下がより好ましい。反応時間が１分以上の場合は、用いた試薬が完全に混合して、ハードコート層が非常に均一になる。また、反応温度が１２時間以下の場合は、製品の生産性を特に良くすることができる。また、反応時間は、生産性の観点から、５分以上９時間以下が特に好ましい。
【００４１】
（溶媒）
加水分解縮合反応時には、固形分濃度調整、分散安定性向上等を目的として、有機溶媒を含有させることが好ましい。
【００４２】
前記有機溶媒としては、例えば、アルコール類、ケトン類、エーテル類、エステル類、セロソルブ類および芳香族化合物類が挙げられる。
【００４３】
さらに、具体例としては、メチルアルコール、エチルアルコール、１−プロピルアルコール、２−プロピルアルコール、１−ブチルアルコール、２−ブチルアルコール、イソブチルアルコール、ｔ−ブチルアルコール、ベンジルアルコール、２−メトキシエチルアルコール、２−エトキシエチルアルコール、２−（メトキシメトキシ）エチルアルコール、２−ブトキシエチルアルコール、フルフリルアルコール、テトラヒドロフルフリルアルコール、ジエチレングリコール、ジエチレングリコールモノメチルエーテル、ジエチレングリコールモノエチルエーテル、ジエチレングリコールモノブチルエーテル、１−メトキシ−２−プロピルアルコール、１−エトキシ−２−プロピルアルコール、ジプロピレングリコール、ジプロピレングリコールモノメチルエーテル、ジプロピレングリコールモノエチルエーテル、トリプロピレングリコールモノメチルエーテル、ジアセトンアルコール、アセトン、メチルエチルケトン、２−ペンタノン、３−ペンタノン、２−ヘキサノン、メチルイソブチルケトン、２−ヘプタノン、４−ヘプタノン、ジイソブチルケトン、シクロヘキサノン、メチルシクロヘキサノン、アセトフェノン、ジエチルエーテル、ジプロピルエーテル、ジイソプロピルエーテル、ジブチルエーテル、ジヘキシルエーテル、アニソール、フェネトール、テトラヒドロフラン、テトラヒドロピラン、１，２−ジメトキシエタン、１，２−ジエトキシエタン、１，２−ジブトキシエタン、ジエチレングリコールジメチルエーテル、ジエチレングリコールジエチルエーテル、ジエチレングリコールジブチルエーテル、グリセリンエーテル、酢酸メチル、酢酸エチル、酢酸ｎ−プロピル、酢酸イソプロピル、酢酸ｎ−ブチル、酢酸イソブチル、酢酸ｓｅｃ−ブチル、酢酸ｎ−ペンチル、酢酸イソペンチル、３−メトキシブチルアセテート、２−エチルブチルアセテート、２−エチルヘキシルアセテート、プロピオン酸メチル、プロピオン酸エチル、プロピオン酸ブチル、γ−ブチロラクトン、２−メトキシエチルアセテート、２−エトキシエチルアセテート、２−ブトキシエチルアセテート、２−フェノキシエチルアセテート、ジエチレングリコールモノエチルエーテルアセテート、ジエチレングリコールモノブチルエーテルアセテート、ベンゼン、トルエンおよびキシレンが挙げられる。これらの有機溶媒は１種を単独で、または２種以上を併用することができる。
【００４４】
有機溶媒の配合量は、ポリオルガノシロキサンの固形分濃度が５質量％以上５０質量％以下になるように用いるのが好ましい。上記固形分濃度とは、原料として用いたアルコキシシランが１００％加水分解縮合したと仮定した場合に生成した固体（ポリオルガノシロキサンの固形分）の質量（すなわち、ポリオルガノシロキサンの理論収量）の、ポリオルガノシロキサン溶液の質量に対する比である。溶媒の配合量は、固形分濃度が１０質量％以上３５質量％以下になるよう用いるのがより好ましい。その下限は得られたハードコート層に厚みを付与する点で意義があり、その上限は溶液の粘度調整の観点から意義がある。
【００４５】
（添加剤）
アルコキシシランの加水分解縮合反応には、重合禁止剤を添加することができる。アルコキシシランとして不飽和基を有するものを用いた場合、重合禁止剤はアルコキシシランの有する不飽和基が重合するのを防ぐのに有効であり、具体的には、ハイドロキノンおよびハイドロキノンモノメチルエーテル等を使用できる。
【００４６】
＜組成物の製造方法＞
本発明の組成物の製造方法は、前記ポリオルガノシロキサンと、熱または活性エネルギー線感応性カチオン重合開始剤とを混合する熱または活性エネルギー線硬化性組成物の製造方法である。
【００４７】
（組成物）
前記組成物は、前記ポリオルガノシロキサンを含有する。また、前記組成物は、前記ポリオルガノシロキサンおよび、熱または活性エネルギー線感応性カチオン重合開始剤を含有する。なお、例えば前記組成物は、ポリオルガノシロキサンの他に適宜添加剤を加えることで製造することができる。
【００４８】
（熱または活性エネルギー線感応性カチオン重合開始剤）
前記組成物は、硬化を促進するために、熱または活性エネルギー線感応性カチオン重合開始剤を含む。
【００４９】
前記熱または活性エネルギー線感応性カチオン重合開始剤としては、例えば、ジアゾニウム塩、ヨードニウム塩、スルホニウム塩、ホスホニウム塩、セレニウム塩、オキソニウム塩およびアンモニウム塩化合物等が挙げられる。さらに具体例としては、市販の
「イルガキュア２５０」（チバ・ジャパン（株）製、商品名）、
「アデカオプトマーＳＰ−１５０」、「アデカオプトマーＳＰ−１７０」（旭電化工業（株）製、商品名）、
「サイラキュアＵＶＩ−６９７０」、「サイラキュアＵＶＩ−６９７４」、「サイラキュアＵＶＩ−６９９０」、「サイラキュアＵＶＩ−６９５０」、「サイラキュアＵＶＩ−６９９２」（米国ユニオンカーバイド社製、商品名）、
「サイラキュアＵＶＩ−６９９２」（ダウケミカル日本（株）製、商品名）、
「ＤＡＩＣＡＴ  ＩＩ」（ダイセル化学工業社製、商品名）、
「ＵＶＡＣ１５９１」（ダイセル・サイテック（株）社製、商品名）、
「ＣＩ−２７３４」、「ＣＩ−２８５５」、「ＣＩ−２８２３」および「ＣＩ−２７５８」（以上、日本曹達（株）製、商品名）、
「サンエイドＳＩ−６０Ｌ」、「ＳＩ−８０Ｌ」、「ＳＩ−８５Ｌ」、「ＳＩ−１００Ｌ」、「ＳＩ−１１０Ｌ」、「ＳＩ−１４５Ｌ」、「ＳＩ−１５０Ｌ」、「ＳＩ−１６０Ｌ」、「ＳＩ−１８０Ｌ」、「ＳＩ−１５Ｈ」、「ＳＩ−２０Ｈ」、「ＳＩ−２５Ｈ」、「ＳＩ−４０Ｈ」、「ＳＩ−５０Ｈ」（三新化学工業（株）製、商品名）、
「ＣＰＩ−１００Ｐ」、「ＣＰＩ−１０１Ａ」（サンアプロ（株）、商品名）、
「ＭＰＩ−１０３」、「ＭＰＩ−１０５」、「ＭＰＩ−１０９」「ＭＤＳ−１０３」「ＭＤＳ−１０５」（みどり化学（株）製、商品名）、
等を挙げることができる。これらは１種を単独で、または２種以上を組み合わせて使用できる。なお、これらのカチオン重合開始剤は、熱のみ、または活性エネルギー線のみでもカチオン種を発生し、硬化することができる。
【００５０】
熱または活性エネルギー線感応性カチオン重合開始剤の配合量は、特に限定されないが、前記ポリオルガノシロキサン１００質量部に対して、０．０１質量部以上１０質量部以下が好ましい。その配合量が０．０１質量部以上であれば、熱や活性エネルギー線の照射によって、組成物は容易に硬化し、耐擦傷性が特に良好なハードコート層が得られる傾向にある。また、１０質量部以下であれば、組成物が硬化したハードコート層は、特に着色もなく、表面硬度や耐擦傷性が特に良好な物性となる傾向にある。さらに、硬化性が特に良好である点、および特に良好な被膜外観のハードコート層が得られる点から、その配合量は０．０５質量部以上５質量部以下がより好ましい。
【００５１】
（配合剤）
前記組成物には、本発明の効果を妨げない範囲内で、他の反応性化合物を含有することができる。前記反応性化合物の具体例としては、カチオン重合可能な、エポキシ化合物およびビニルエーテル化合物などを挙げることができる。
【００５２】
また、前記組成物には、ラジカル重合性二重結合含有モノマー、光感応性ラジカル重合開始剤および高分子化合物を含有することができる。
【００５３】
さらに、前記組成物には、その他必要に応じて、ポリマー微粒子、コロイド状シリカ、コロイド状金属、光増感剤（例えば、アントラセン系化合物、チオキサントン系化合物、アントラキノン系化合物、ナフタレン系化合物およびピレン系化合物等）、充填剤、染料、顔料、顔料分散剤、流動調整剤、レベリング剤、消泡剤、紫外線吸収剤、光安定剤、酸化防止剤、熱感応性ラジカル重合開始剤および熱感応性カチオン重合開始剤などを配合することができる。配合量に関しては、適宜選択できる。
【００５４】
・エポキシ化合物
前記エポキシ化合物は、分子内にエポキシ基を含有するものであれば特に限定されない。その具体例としては、３−グリシドキシプロピルトリメトキシシラン、２−（３，４−エポキシシクロヘキシル）エチルトリメトキシシラン、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、１，４−ブタンジオールジグリシジルエーテル、ネオペンチルグリコールジグリシジルエーテル、１，６−ヘキサンジオールジグリシジルエーテル、グリセリンジグリシジルエーテル、ジグリセリンテトラグリシジルエーテル、トリメチロールプロパントリグリシジルエーテル、２，６−ジグリシジルフェニルエーテル、ソルビトールトリグリシジルエーテル、トリグリシジルイソシアヌレート、ジグリシジルアミン、ジグリシジルベンジルアミン、フタル酸ジグリシジルエステル、ビスフェノールＡジグリシジルエーテル、ブタジエンジオキサイド、ジシクロペンタジエンジオキサイド、３，４−エポキシシクロヘキセンカルボン酸とエチレングリコールとのジエステル、３，４−エポキシシクロヘキシルメチル−３，４−エポキシシクロヘキサンカルボキシレート、３，４−エポキシ−６−メチルシクロヘキシルメチル−３，４−エポキシ−６−メチルシクロヘキサンカルボキシレート、ビス（３，４−エポキシシクロヘキシルメチル）アジペート、ジシクロペンタジエンオールエポキシドグリシジルエーテル、ペンタエリスリトールポリグリシジルエーテル、ビスフェノールＡ型エポキシ樹脂とエチレンオキサイドとの付加物、フェノールノボラック型エポキシ樹脂およびクレゾールノボラック型エポキシ樹脂などを挙げることができる。この中でも、硬化速度が優れて速く、得られるハードコート層の耐擦傷性が特に良好な点から、分子内に２個以上のエポキシ基を含有する芳香族エポキシ化合物が好ましい。また、エポキシ化合物は１種類を単独で使用しても、２種以上を組み合わせて使用してもよい。
【００５５】
・ビニルエーテル化合物
前記ビニルエーテル化合物は、分子内にビニルエーテル基を含有する化合物である。ビニルエーテル化合物の具体例としては、ｎ−プロピルビニルエーテル、イソプロピルビニルエーテル、ｎ−ブチルビニルエーテル、イソブチルビニルエーテル、２−エチルヘキシルビニルエーテル、オクタデシルビニルエーテル、シクロヘキシルビニルエーテル、ヒドロキシエチルビニルエーテル、ヒドロキシブチルビニルエーテル、１，４−ブタンジオールジビニルエーテル、１，６−ヘキサンジオールジビニルエーテル、１，９−ノナンジオールジビニルエーテル、シクロヘキサンジオールジビニルエーテル、シクロヘキサンジメタノールジビニルエーテル、エチレングリコールジビニルエーテル、ジエチレングリコールビニルエーテル、トリエチレングリコールジビニルエーテル、ポリエチレングリコールジビニルエーテル、トリメチロールプロパントリビニルエーテルおよびペンタエリスリトールテトラビニルエーテルなどを挙げることができる。ビニルエーテル化合物は１種類を単独で使用しても、２種以上を組み合わせて使用してもよい。
【００５６】
・ラジカル重合性二重結合含有モノマー
前記ラジカル重合性二重結合含有モノマーは、ラジカル重合性二重結合を有していればその構造は特に限定されない。
【００５７】
しかし、重合速度が優れて速いという点から、分子内にアクリロイル基またはメタクリロイル基を含有する単官能または多官能（メタ）アクリレート化合物が好ましい。
【００５８】
単官能（メタ）アクリレート化合物の具体例としては、フェニル（メタ）アクリレート、ベンジル（メタ）アクリレート、フェニルエチル（メタ）アクリレート、フェノキシエチル（メタ）アクリレート、パラクミルフェノールエチレンオキサイド変性（メタ）アクリレート、イソボルニル（メタ）アクリレート、シクロヘキシル（メタ）アクリレート、ジシクロペンテニル（メタ）アクリレート、ジシクロペンタニル（メタ）アクリレート、テトラヒドロフルフリル（メタ）アクリレート、メチル（メタ）アクリレート、エチル（メタ）アクリレート、プロピル（メタ）アクリレート、ｎ−ブチル（メタ）アクリレート、ｉ−ブチル（メタ）アクリレート、ｔ−ブチル（メタ）アクリレート、ペンチル（メタ）アクリレート、２−エチルヘキシル（メタ）アクリレート、ｎ−ヘキシル（メタ）アクリレート、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、テトラヒドロフルフリル（メタ）アクリレートおよびフォスフォエチル（メタ）アクリレート等を挙げることができる。
【００５９】
多官能（メタ）アクリレート化合物の具体例としては、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、ポリブチレングリコールジ（メタ）アクリレート、１，３−ブチレングリコールジ（メタ）アクリレート、１，６−ヘキサンジオールジ（メタ）アクリレート、ネオペンチルグリコールジ（メタ）アクリレート、２，２−ビス［４−（メタ）アクリロイルオキシフェニル］−プロパン、２，２−ビス［４−（メタ）アクリロイルオキシエトキシフェニル］−プロパン、２，２−ビス［４−（メタ）アクリロイルオキシジエトキシフェニル］−プロパン、２，２−ビス［４−（メタ）アクリロイルオキシペンタエトキシフェニル］−プロパン、２，２−ビス［４−（メタ）アクリロイルオキシエトキシ−３−フェニルフェニル］−プロパン、ビス［４−（メタ）アクリロイルチオフェニル］スルフィド、ビス［４−（メタ）アクリロイルオキシフェニル］−スルフォン、ビス［４−（メタ）アクリロイルオキシエトキシフェニル］−スルフォン、ビス［４−（メタ）アクリロイルオキシジエトキシフェニル］−スルフォン、ビス［４−（メタ）アクリロイルオキシペンタエトキシフェニル］−スルフォン、ビス［４−（メタ）アクリロイルオキシエトキシ−３−フェニルフェニル］−スルフォン、ビス［４−（メタ）アクリロイルオキシエトキシ−３，５−ジメチルフェニル］−スルフォン、ビス［４−（メタ）アクリロイルオキシフェニル］−スルフィド、ビス［４−（メタ）アクリロイルオキシエトキシフェニル］−スルフィド、ビス［４−（メタ）アクリロイルオキシペンタエトキシフェニル］−スルフィド、ビス［４−（メタ）アクリロイルオキシエトキシ−３−フェニルフェニル］−スルフィド、ビス［４−（メタ）アクリロイルオキシエトキシ−３，５−ジメチルフェニル］−スルフィド、２，２−ビス［４−（メタ）アクリロイルオキシエトキシ−３，５−ジブロモフェニルプロパン］、トリメチロールプロパントリ（メタ）アクリレート、テトラメチロ−ルメタントリ（メタ）アクリレート、テトラメチロールメタンテトラ（メタ）アクリレートおよびジペンタエリスリトールヘキサ（メタ）アクリレート等を挙げることができる。
【００６０】
また、硬化性が特に良好な点、および得られるハードコート層の耐擦傷性が優れている点から、多官能（メタ）アクリレートがより好ましい。さらに、ラジカル重合性二重結合含有モノマーは、１種類を単独で使用してもよいし、数種類を混合して使用してもよい。
【００６１】
・光感応性ラジカル重合開始剤
前記光感応性ラジカル重合開始剤は、可視光線および紫外線等の活性エネルギー線に感応して活性ラジカル種を発生し、ラジカル重合性二重結合含有モノマーの重合を開始する成分である。光感応性ラジカル重合開始剤の具体例としては、３，３−ジメチル−４−メトキシ−ベンゾフェノン、ベンジルジメチルケタール、ｐ−ジメチルアミノ安息香酸イソアミル、ｐ−ジメチルアミノ安息香酸エチル、ベンゾフェノン、ｐ−メトキシベンゾフェノン、２，２−ジエトキシアセトフェノン、２，２−ジメトキシ−１，２−ジフェニルエタン−１−オン、１−ヒドロキシシクロヘキシルフェニルケトン、メチルフェニルグリオキシレート、エチルフェニルグリオキシレート、２−ヒドロキシ−２−メチル−１−フェニルプロパン−１−オンおよび２−メチル−１−［４−（メチルチオ）フェニル］−２−モルフォリノプロパノン−１，２，４，６−トリメチルベンゾイルジフェニルホスフィンオキサイド等を挙げることができる。
【００６２】
また、前記光感応性ラジカル重合開始剤としては、硬化速度の観点から、メチルフェニルグリオキシレート、２−ヒドロキシ−２−メチル−１−フェニルプロパン−１−オン、１−ヒドロキシシクロヘキシルフェニルケトン、２，２−ジメトキシ−１，２−ジフェニルエタン−１−オン、ベンジルジメチルケタールおよび２，４，６−トリメチルベンゾイルジフェニルホスフィンオキサイドがより好ましい。これらの光感応性ラジカル重合開始剤は、１種を単独で用いてもよいし、２種以上を混合して用いてもよい。
【００６３】
光感応性ラジカル重合開始剤の配合量は、特に限定されないが、活性エネルギー線照射による硬化速度の観点から、ラジカル重合性二重結合含有モノマー１００質量部に対して、０．０１質量部以上が好ましく、得られるハードコート層の耐擦傷性の観点から、ラジカル重合性二重結合含有モノマー１００質量部に対して、１０質量部以下が好ましい。また、より好ましくは、０．０５質量部以上５質量部以下である。
【００６４】
・高分子化合物
前記組成物は、さらに高分子化合物を含有することが好ましい。高分子化合物を前記組成物に配合することで、その組成物を用いて形成したハードコート層に柔軟性が付与され、クラックの発生が抑制される。高分子化合物としては、例えば、アクリル系ポリマー、ビニル系ポリマー、エーテル系ポリマーおよびポリジアルキルシロキサン（シリコーン樹脂）等を挙げることができる。また、この高分子化合物の中でも、エーテル系ポリマーを用いることが好ましく、エーテル系ポリマーの具体例としてはポリエチレングリコールを挙げることができる。
【００６５】
高分子化合物の配合量は、特に限定されないが、ポリオルガノシロキサン１００質量部に対して、５０質量部以下が好ましく、１質量部以上１０質量部以下がより好ましい。
【００６６】
・コロイド状シリカ
前記コロイド状シリカとしては、例えば、シリカ微粒子が水に均一分散した水性シリカゾルおよび分散溶媒に均一分散したオルガノシリカゾルを挙げることができる。
【００６７】
前記分散溶媒としては、例えば、メタノール、エタノール、２−プロパノール、１−ブタノールおよびエチレングリコール等のアルコール類、
アセトン、メチルエチルケトンおよびメチルイソブチルケトン等のケトン類、
酢酸メチル、酢酸エチルおよび酢酸ブチル等のエステル類、
ベンゼン、トルエンおよびキシレン等の芳香族炭化水素類、
エチレングリコールモノアルキルエーテルおよびプロピレングリコールモノアルキルエーテル等のグリコールエーテル類、
等を挙げることができる。また、上記分散溶媒は１種を単独で、または２種以上を併用して使用することができる。
【００６８】
さらに、前記コロイド状シリカの数平均粒子径は５ｎｍ以上２００ｎｍ以下が好ましい。数平均粒子径５ｎｍ以上のコロイド状シリカを使用することで、ハードコート層に優れた耐擦傷性と硬度を付与できる。また、数平均粒子径２００ｎｍ以下のコロイド状シリカを使用することで、ハードコート層の透明性の低下を優れて抑制できる。また、コロイド状シリカの数平均粒子径は、１０ｎｍ以上１００ｎｍ以下がより好ましい。なお、数平均粒子径の測定方法としては、例えば、電子顕微鏡観察による方法が挙げられる。
【００６９】
（有機溶媒）
ポリオルガノシロキサンを含む組成物は、固形分濃度調整、分散安定性向上、塗布性向上および基材への密着性向上等を目的として、有機溶媒を含有することができる。
【００７０】
前記有機溶媒としては、例えば、アルコール類、ケトン類、エーテル類、エステル類、セロソルブ類および芳香族化合物類が挙げられる。
【００７１】
さらに、具体例としては、メチルアルコール、エチルアルコール、１−プロピルアルコール、２−プロピルアルコール、１−ブチルアルコール、２−ブチルアルコール、イソブチルアルコール、ｔ−ブチルアルコール、ベンジルアルコール、２−メトキシエチルアルコール、２−エトキシエチルアルコール、２−（メトキシメトキシ）エチルアルコール、２−ブトキシエチルアルコール、フルフリルアルコール、テトラヒドロフルフリルアルコール、ジエチレングリコール、ジエチレングリコールモノメチルエーテル、ジエチレングリコールモノエチルエーテル、ジエチレングリコールモノブチルエーテル、１−メトキシ−２−プロピルアルコール、１−エトキシ−２−プロピルアルコール、ジプロピレングリコール、ジプロピレングリコールモノメチルエーテル、ジプロピレングリコールモノエチルエーテル、トリプロピレングリコールモノメチルエーテル、ジアセトンアルコール、アセトン、メチルエチルケトン、２−ペンタノン、３−ペンタノン、２−ヘキサノン、メチルイソブチルケトン、２−ヘプタノン、４−ヘプタノン、ジイソブチルケトン、シクロヘキサノン、メチルシクロヘキサノン、アセトフェノン、ジエチルエーテル、ジプロピルエーテル、ジイソプロピルエーテル、ジブチルエーテル、ジヘキシルエーテル、アニソール、フェネトール、テトラヒドロフラン、テトラヒドロピラン、１，２−ジメトキシエタン、１，２−ジエトキシエタン、１，２−ジブトキシエタン、ジエチレングリコールジメチルエーテル、ジエチレングリコールジエチルエーテル、ジエチレングリコールジブチルエーテル、グリセリンエーテル、酢酸メチル、酢酸エチル、酢酸ｎ−プロピル、酢酸イソプロピル、酢酸ｎ−ブチル、酢酸イソブチル、酢酸ｓｅｃ−ブチル、酢酸ｎ−ペンチル、酢酸イソペンチル、３−メトキシブチルアセテート、２−エチルブチルアセテート、２−エチルヘキシルアセテート、プロピオン酸メチル、プロピオン酸エチル、プロピオン酸ブチル、γ−ブチロラクトン、２−メトキシエチルアセテート、２−エトキシエチルアセテート、２−ブトキシエチルアセテート、２−フェノキシエチルアセテート、ジエチレングリコールモノエチルエーテルアセテート、ジエチレングリコールモノブチルエーテルアセテート、ベンゼン、トルエンおよびキシレンが挙げられる。これらの有機溶媒は１種を単独で、または２種以上を併用することができる。
【００７２】
有機溶媒の配合量は、ポリオルガノシロキサン１００質量部に対して０質量部以上１，０００質量部以下が好ましく、０質量部以上１００質量部以下がより好ましい。有機溶剤の配合量が１，０００質量部以下であれば、組成物中の固形分の割合が低くなることにより、塗膜が薄くなることを優れて防ぐことができ、耐擦傷性が特に良好なハードコート層が得られる傾向にある。
【００７３】
＜ハードコート層を含む積層体の製造方法＞
本発明で製造される組成物を基材上に塗布して硬化したハードコート層を含む積層体の製造方法を以下に説明する。ハードコート層は基材表面に直接設けることもできるが、その限りではなく、基材表面に中間層が形成され、中間層表面にハードコート層が設けられた構造も使用できる。
【００７４】
（基材）
本発明で製造される組成物は、塗装材やインキ材等として基材の表面に、または中間層を介して塗布された後に、熱および活性エネルギー線の少なくとも一方により硬化される。
【００７５】
本発明に使用される基材としては、例えば、金属板および金属缶等の金属材料、紙および木質材等の天然材料、セラミック等の無機質材、アクリル樹脂およびポリカーボネート樹脂等のプラスチック成形物、ＰＥＴおよびポリオレフィン等のフィルム、ならびに、電着塗装板およびラミネート板等の複合材料、が挙げられる。
【００７６】
前記組成物を基材の表面等に塗布する方法としては、例えば、バーコート法、スプレー法、ロールコーター法、グラビアコーター法、フレキソ法、スクリーン法、スピンコーター法、フローコーター法および静電塗装法等の公知の方法が挙げられる。
【００７７】
（硬化方法）
本発明の硬化方法は、基材の表面等に塗布された前記組成物を、加熱および活性エネルギー線照射の少なくとも一方で硬化させる方法である。
【００７８】
・加熱方法
加熱方法としては、例えば、赤外線ヒーターによる照射方法および熱風による循環加熱方法を用いることができる。
【００７９】
加熱温度としては、基材表面等に塗布された組成物の温度が５０℃以上１２０℃以下となる加熱温度が好ましい。また、加熱時間としては、０．５分以上３，６００分以下が好ましい。より好ましくは、１分以上３６０分以下、さらに好ましくは５分以上１８０分以下である。
【００８０】
・活性エネルギー線
本発明に使用される活性エネルギー線としては、例えば、熱線、真空紫外線、紫外線および可視光線が挙げられる。
【００８１】
活性エネルギー線の具体例としては、低圧水銀灯、中圧水銀灯、高圧水銀灯、超高圧水銀灯、白熱電球、キセノンランプ、ハロゲンランプ、カーボンアーク灯、メタルハライドランプ、蛍光灯、タングステンランプ、ガリウムランプ、エキシマーレーザーおよび太陽光を光源とする光が挙げられる。
【００８２】
これらの中で、低圧水銀灯、中圧水銀灯、高圧水銀灯、超高圧水銀灯およびメタルハライドランプを光源とした光が好ましい。
【００８３】
また、活性エネルギー線は１種を単独で、または２種以上を併用して使用できる。
【００８４】
活性エネルギー線の照射時間および照射エネルギー照射量に関連して言えば、例えば、紫外線を照射する場合においては、積算光量は１００ｍＪ／ｃｍ2以上５，０００ｍＪ／ｃｍ2以下が好ましい。
【００８５】
・併用方法
本発明においては、組成物を活性エネルギー線照射により硬化する際に、必要に応じて加熱方法による硬化（加熱硬化）を併用することができる。
【００８６】
加熱硬化を併用する際の加熱硬化時期としては、必要に応じて、活性エネルギー線照射前、活性エネルギー線照射と同時、または活性エネルギー線照射後、のいずれかの時期の少なくとも１時期を選択することができる。
【００８７】
また、加熱硬化を併用する際の加熱時間は、活性エネルギー線照射前の場合は１分以上２０分以下、活性エネルギー線照射と同時の場合は０．２分以上１０分以下、および活性エネルギー線照射後の場合は１分以上６０分以下が好ましい。
【００８８】
さらに、加熱硬化を併用する際の加熱温度は、活性エネルギー線照射前、活性エネルギー線照射と同時、活性エネルギー線照射後の場合のいずれも、２０℃以上２００℃以下が好ましい。基材の耐熱性の観点から、２０℃以上１５０℃以下がより好ましい。
【００８９】
（ハードコート層）
ハードコート層は、前記ポリオルガノシロキサンを含有する組成物を、基材の表面等に塗布し、熱および活性エネルギー線の少なくとも一方を用いて硬化した硬化物からなる。
【００９０】
前記ハードコート層の厚みは特に限定されないが、通常、０．５μｍ（単位）以上１００μｍ（単位）以下程度である。
【００９１】
（積層体）
本発明で製造される積層体は、前記ハードコート層が基材の表面等に積層されたものであり、用途に応じて適正な基材を選択することにより種々の用途に適用することができる。また、積層体は、上記ハードコート層以外に中間層を含むことができる。
【００９２】
（中間層）
前記積層体には、基材とハードコート層の間に中間層を設けることができる。この中間層の形成に用いる組成物は、多官能（メタ）アクリレートと熱または活性エネルギー線感応性ラジカル重合開始剤とを含む組成物であることが好ましい。
【００９３】
中間層に用いる多官能（メタ）アクリレートとは、具体的には、分子内に２個以上の（メタ）アクリロイルオキシ基を有する化合物である。その具体例としては、ジペンタエリスリトールヘキサ（メタ）アクリレート、ジペンタエリスリトールモノヒドロキシペンタ（メタ）アクリレート、アルキル変性ジペンタエリスリトールペンタ（メタ）アクリレート、ペンタエリスリトールトリ（メタ）アクリレート、ペンタエリスリトールテトラ（メタ）アクリレート、トリメチロールプロパントリ（メタ）アクリレート、ペンタエリスリトールテトラ（メタ）アクリレート、ネオペンチルグリコールジ（メタ）アクリレート、エチレングリコールジ（メタ）アクリレート、プロピレングリコールジ（メタ）アクリレート、ブチレングリコールジ（メタ）アクリレート、ヘキサンジオールジ（メタ）アクリレート、ノナンジオールジ（メタ）アクリレート、ジシクロペンタニルジ（メタ）アクリレート、ポリエチレングリコールジ（メタ）アクリレート、ポリプロピレングリコールジ（メタ）アクリレート等が挙げられる。
【００９４】
特に、組成物の光重合成やハードコート層の耐擦傷性等の点から、３官能以上のアクリレートを用いることが好ましい。具体的には、ジペンタエリスリトールヘキサアクリレート、ジペンタエリスリトールモノヒドロキシペンタアクリレート、アルキル変性字ペンタエリスリトールペンタアクリレート、アルキル変性ジペンタエリスリトールテトラアクリレート、アルキル変性ジペンタエリスリトールテトラアクリレート、ペンタエリスリトールトリアクリレート、ペンタエリスリトールテトラアクリレート、トリメチロールプロパントリアクリレート等が好ましい。
【００９５】
多官能（メタ）アクリレートは、一種を単独で用いても良いし、二種以上を混合して用いても良い。
【００９６】
中間層に用いる熱または活性エネルギー線感応性ラジカル重合開始剤は、熱または活性エネルギー線に感応してラジカルを発生するものであり、従来知られる各種のものが使用できる。
【００９７】
熱または活性エネルギー線感応性ラジカル重合開始剤の具体例としては、ベンゾイン、ベンゾインモノエチルエーテル、アセトイン、ベンジル、ベンゾフェノン、ｐ−メトキシベンゾフェノン、ジエトキシアセトフェノン、２，２−ジメトキシ−１，２−ジフェニルエタン−１，１−オン、２，２−ジエトキシアセトフェノン、１−ヒドロキシシクロヘキシルフェニルケトン、メチルフェニルグリオキシレート、２−ヒドロキシ−２−メチル−１−フェニルプロパン−１−オン、２−メチル−１−［４−（メチルチオ）フェニル］−２−モルフォリノプロパン−１−ベンジルメチルケタール、テトラメチルチウラムモノスルフィド、テトラメチルチウラムジスルフィド、２，４，６−トリメチルベンゾイルジフェニルホスフィンオキサイド、カンファーキノン、ビス（シクロペンタジエニル）−ビス（２，６−ジフルオロ−３−ピロリル−１−フェニル）チタニウム等が挙げられる。
【００９８】
これらの中でも、特に、メチルフェニルグリオキシレート、２−ヒドロキシ−２−メチル−１−フェニルプロパン−１−オン、１−ヒドロキシシクロヘキシルフェニルケトン、２，２−ジメトキシ−１，２−ジフェニルエタン−１，１−オン、ベンジルジメチルケタール、２，４，６−トリメチルベンゾイルジフェニルホスフィンオキサイドが好ましい。
【００９９】
熱または活性エネルギー線感応性ラジカル重合開始剤は、一種を単独で用いても良いし、二種以上を併用しても良い。
【０１００】
熱または活性エネルギー線感応性ラジカル重合開始剤の配合量は、多官能（メタ）アクリレート１００質量部に対して、０．０１質量部以上１０質量部以下が好ましい。この配合量が０．０１質量部位上であると特に良好な硬化性が得られ、１０質量部以下であると着色が優れて少ない被膜が得られる傾向がある。
【０１０１】
中間層用組成物は、さらに、必要に応じて、単官能（メタ）アクリレート、紫外線吸収剤、光安定剤、シランカップリング剤類、有機溶媒等を含んでいても良い。
【０１０２】
単官能（メタ）アクリレートを多官能（メタ）アクリレートと共に中間層用組成物に配合することにより、硬化性、コーティング性、被膜物性を容易に調整することができる。単官能（メタ）アクリレートとは、具体的には、分子内に１個の（メタ）アクリロイルオキシ基を有する化合物である。
【０１０３】
単官能（メタ）アクリレートの具体例としては、テトラヒドロフルフリル（メタ）アクリレート、ベンジル（メタ）アクリレート、イソボルニル（メタ）アクリレート、ジシクロペンタニル（メタ）アクリレート、シクロヘキシル（メタ）アクリレート、グリシジル（メタ）アクリレート、２−エチルヘキシル（メタ）アクリレート、２−ヒドロキシエチル（メタ）アクリレート、２−ヒドロキシプロピル（メタ）アクリレート、２−メトキシエチル（メタ）アクリレート、モルホリン（メタ）アクリレート、フェノキシエチル（メタ）アクリレート、フェニル（メタ）アクリレート、メチル（メタ）アクリレート、エチル（メタ）アクリレート、プロピル（メタ）アクリレート、ブチル（メタ）アクリレート等が挙げられる。単官能（メタ）アクリレートは、一種を単独で用いても良いし、二種以上を併用しても良い。
【０１０４】
単官能（メタ）アクリレートの配合量は、中間層の多官能（メタ）アクリレート１００質量部に対して、５質量部以上２００質量部以下が好ましい。この配合量が５質量部以上であれば、基材密着性の向上や被膜外観向上の点で効果がある。また、２００質量部以下であれば、硬化性や被膜硬度を特に低下させずに密着性、外観に優れた被膜を得ることができる。
【０１０５】
紫外線吸収剤を中間層用組成物に配合することで、基材を紫外線による劣化から優れて保護することができる。特に、耐候性が劣る樹脂製の基材（例えばポリカーボネート）を用いる場合は、中間層用組成物に紫外線吸収剤を配合することが好ましい。例えば、ベンゾフェノン系、ベンゾトリアゾール系、無機系、紫外線吸収性官能基を高分子鎖に取り込んだ高分子系などのいずれの紫外線吸収剤も使用できる。紫外線吸収剤の具体例としては、２−ヒドロキシベンゾフェノン、５−クロロ−２−ヒドロキシベンゾフェノン、２，４−ジヒドロキシベンゾフェノン、２−ヒドロキシ−４−メトキシベンゾフェノン、２−ヒドロキシ−４−オクチロキシベンゾフェノン、４−ドデシロキシ−２−ヒドロキシベンゾフェノン、２−ヒドロキシ−４−オクタデシロキシベンゾフェノン、２，２’−  ジヒドロキシ−４，−メトキシベンゾフェノン、２，２’−  ジヒドロキシ−４，４’−ジメトキシベンゾフェノン、２−（２−ヒドロキシ−５’−メチルフェニル）ベンゾトリアゾール、２−（２−ヒドロキシ−５−ｔｅｒｔ−ブチルフェニル）−５−クロロベンゾトリアゾール、２−（２−ヒドロキシ−３，５’−ジ−ｔｅｒｔブチルフェニル）ベンゾトリアゾール、２−（２−ヒドロキシ−５−ｔｅｒｔ−ブチルフェニル）ベンゾトリアゾール、２−（２−ヒドロキシ−４−オクチロキシフェニル）ベンゾトリアゾール、酸化チタン、酸化亜鉛、ベンゾトリアゾール骨格あるいはベンゾフェノン骨格を構造内に有するアクリル樹脂系高分子紫外線吸収剤またはアクリルウレタン樹脂系高分子紫外線吸収剤が挙げられる。なお、高分子紫外線吸収剤としては、分子量３，０００以上３，０００，０００以下のものが好ましい。特に、多官能（メタ）アクリレートとの相溶性が良い点から、２−ヒドロキシ−４−オクチロキシベンゾフェノン、２，４−ジヒドロキシベンゾフェノン、２−（２−ヒドロキシ−５−ｔｅｒｔ−ブチルフェニル）ベンゾトリアゾール、耐水性が良い点から、アクリル樹脂系高分子紫外線吸収剤（大塚化学製ＰＵＶＡ−Ｍシリーズ、山南合成化学製ＲＳＡシリーズ、一方社油脂工業製ＵＳＬシリーズ等）が好ましい。紫外線吸収剤は、一種を単独で使用しても良いし、二種以上を併用しても良い。また、必要に応じ、ヒンダードアミン型の光安定剤を合わせて添加しても良い。
【０１０６】
紫外線吸収剤の配合量は、中間層用組成物の多官能（メタ）アクリレート１００質量部に対して、０．１質量部以上２０質量部以下が好ましい。この配合量が０．１質量部以上であれば、基材の紫外線による劣化を優れて抑制できる。また、２０質量部以下であれば、ハードコート層との密着性低下を優れて抑制できる。
【０１０７】
シランカップリング剤を中間層用組成物に配合することで、その上に形成されるハードコート層との密着性を優れて向上させることができる。シランカップリング剤の具体例としては、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、３−（メタ）アクリロイルオキシプロピルトリメトキシシラン、３−（メタ）アクリロイルオキシプロピルトリエトキシシラン、２−（３，４−エポキシシクロヘキシル）エチルトリメトキシシラン、２−（３，４−エポキシシクロヘキシル）エチルトリエトキシシラン、ビニルトリメトキシシラン、ビニルトリエトキシシラン、Ｎ−２（アミノエチル）３−アミノプロピルメチルジメトキシシラン、Ｎ−２（アミノエチル）３−アミノプロピルトリメトキシシラン、３−メルカプトプロピルトリメトキシシラン、３−メルカプトプロピルトリエトキシシラン、ｐ−スチリルトリメトキシシラン、ｐ−スチリルトリエトキシシラン、３−イソシアネートプロピルトリメトキシシラン、３−アミノプロピルトリメトキシシラン、３−アミノプロピルトリエトキシシラン等が挙げられる。中でも、安定性、密着性向上の効果が優れている点から、３−（メタ）アクリロイルオキシプロピルトリメトキシシラン、３−グリシドキシプロピルトリメトキシシラン、２−（３，４−エポキシシクロヘキシル）エチルトリメトキシシランが好ましい。
【０１０８】
シランカップリング剤の配合量は、中間層用の多官能（メタ）アクリレート１００質量部に対して、５質量部以上５０質量部以下が好ましい。この配合量が５質量部以上であれば、ハードコート層との密着性を優れて向上させることができる。また、５０質量部以下であれば、透明性の優れた中間層を得ることができる。
【０１０９】
中間層用組成物が有機溶媒を含有することで、固形分濃度調整、分散安定性向上、塗布性向上、基材への密着性向上等を容易に図ることができる。有機溶媒としては、例えば、アルコール類、ケトン類、エーテル類、エステル類、セロソルブ類、芳香族化合物類などの前述の加水分解縮合反応時および前記組成物に含有することができる有機溶媒が挙げられる。
【０１１０】
有機溶媒の含有量は、中間層用組成物の多官能（メタ）アクリレート１００質量部に対して、１０質量部以上１０００質量部以下が好ましい。この含有量が１０質量部以上であれば、コーティング性特に良好で、保存安定性の特に良い組成物が得られる。また、１０００質量部以下であれば、特に良好な膜厚と耐擦傷性を与える組成物が得られる。
【０１１１】
中間層用組成物を硬化するための活性エネルギー線としては、例えば、真空紫外線、紫外線および可視光線が挙げられる。
【０１１２】
活性エネルギー線の具体例としては、低圧水銀灯、中圧水銀灯、高圧水銀灯、超高圧水銀灯、白熱電球、キセノンランプ、ハロゲンランプ、カーボンアーク灯、メタルハライドランプ、蛍光灯、タングステンランプ、ガリウムランプ、エキシマーレーザーおよび太陽光を光源とする光が挙げられる。
【０１１３】
これらの中で、低圧水銀灯、中圧水銀灯、高圧水銀灯、超高圧水銀灯およびメタルハライドランプを光源とした光が好ましい。
【０１１４】
また、活性エネルギー線は１種を単独で、または２種以上を併用して使用できる。
【０１１５】
活性エネルギー線の照射時間および照射エネルギー照射量に関連して言えば、例えば、紫外線を照射する場合においては、積算光量は１００ｍＪ／ｃｍ2以上５，０００ｍＪ／ｃｍ2以下が好ましい。活性エネルギー線の照射雰囲気は、空気中でも良いし、窒素、アルゴン等の不活性ガス中でも良い。
【０１１６】
中間層の厚さは、１μｍ以上２０μｍ以下が好ましい。厚さが１μｍ以上であれば、ハードコート層との密着性が特に良好な傾向にある。また、２０μｍ以下であれば、成膜時にシワ、白化等の外観上の欠陥が優れて発生し難い傾向がある。特に好ましい中間層の厚さは、２μｍ以上１０μｍ以下である。
【０１１７】
中間層は、ハードコート層の成膜前に実質上完全に硬化しても良い。また、中間層を未硬化あるいは半硬化の状態で、その上にハードコート層を成膜し、その後活性エネルギー線を照射して中間層およびハードコート層を同時に硬化しても良い。
【実施例】
【０１１８】
以下、本発明の実施例について詳細に述べるが、本発明はこれらに限定されるものではない。以下の記載において別途断りのない限り「部」、「ｐｐｍ」および「％」は、それぞれ「質量部」、「質量ｐｐｍ」および「質量％」を示す。
【０１１９】
［ハードコート層の評価］
ハードコート層の評価は、以下の方法により行った。
【０１２０】
（１）外観
アクリル板の表面に形成させたハードコート層の透明性、クラックおよび白化の有無を目視にて観察し、以下の基準で評価した。
○：透明で、クラックおよび白化も認められなかった。
×：不透明な部分、クラックまたは白化が認められた。
【０１２１】
（２）耐擦傷性
ハードコート層を形成させたアクリル板の表面をスチールウール（ボンスター販売株式会社製、＃００００）で９．８×１０4Ｐａの圧力を加えて１０往復擦り、ＪＩＳ  Ｋ７１３６に準じてヘイズの変化量（△Ｈｚ）を測定し、１×１ｃｍの範囲に生じたキズの本数により以下の基準でも評価した。
Ａ：キズ  ０本（光沢面あり）、
Ｂ：キズ  １〜９本（光沢面あり）、
Ｃ＋：キズ  １０〜４９本（光沢面あり）、
Ｃ−：キズ  ５０〜９９本（光沢面あり）、
Ｄ：キズ  １００本以上（光沢面あり）、
Ｅ：光沢面が消失。
【０１２２】
（３）硬度
ハードコート層の硬度を測定するため、ＪＩＳ−Ｋ５６００（鉛筆引っかき試験）に準じて鉛筆硬度を評価した。
【０１２３】
［合成例Ｏ１］
（ポリオルガノシロキサン溶液Ｏ１の合成）
撹拌機付き反応容器に、
アルコキシシランとして、メチルトリメトキシシラン（多摩化学工業（株）製、分子量１３６．２、塩素イオン含有量０．１１ｐｐｍ：以下「メチルトリメトキシシランα」という）３１．６２ｇ：０．２３３モル、
および、フェニルトリメトキシシラン（信越化学工業（株）製、分子量１９８．３）３．４７ｇ：０．０１８モル、
溶媒として、イソプロピルアルコール（ｉ−ＰｒＯＨ）２７．０９ｇ、
イオン交換水（分子量１８．０２）２７．００ｇ：１．５００モル、を加え、攪拌して均一な溶液とした。
【０１２４】
すなわち、このアルコキシシランの加水分解性基（メトキシ基）の量に対する、水の使用量のモル比は、２．０（計算式：１．５００／（（０．２３３＋０．０１８）×３（官能基数））＝２．０）である。また、全アルコキシシランの使用量（ｍｏｌ）に対するメチルトリメトキシシランの使用量（ｍｏｌ）のモル％は、９３モル％（計算式：（０．２３３×１００）／（０．０１８＋０．２３３））である。
【０１２５】
この均一な溶液を攪拌しつつ９０℃で９時間加熱し、加水分解・縮合反応を行い、固形分濃度２０．０質量％のポリオルガノシロキサン溶液Ｏ１を得た。
【０１２６】
なお、固形分濃度とは、原料のアルコキシシランが完全に加水分解・縮合反応した場合に得られるポリオルガノシロキサン（ポリオルガノシロキサンの固形分）の質量（理論収量（ｇ））を、溶液全体の質量（ｇ）に対して算出した質量分率（（ポリオルガノシロキサンの質量（理論収量（ｇ））×１００）／溶液全体の質量（ｇ））を意味する。
【０１２７】
［合成例Ｏ２〜Ｏ１１、Ｐ１〜Ｐ４］
塩基性イオン交換樹脂（三菱化学（株）製、商品名：ＰＡ‐３１６）を１Ｍ  ＮａＯＨ水溶液でイオン交換してＯＨ−型へ変換し、加熱乾燥することで含水量を０．９ｐｐｍとした。この交換樹脂をメチルトリメトキシシラン（信越化学工業（株）製、分子量１３６．２、塩素イオン含有量２０．５ｐｐｍ：以下「メチルトリメトキシシランＸ」という）１００部に対して１部添加し、６時間室温で撹拌した後、自然濾過して塩基性イオン交換樹脂を除去した。この方法で得られたメチルトリメトキシシランβ中の塩素イオン含有量を、イオンクロマトグラフィーにより測定し、０．４ｐｐｍであることがわかった。
【０１２８】
上記メチルトリメトキシシランＸの代わりに、メチルトリメトキシシランα（多摩化学工業（株）製、分子量１３６．２、塩素イオン含有量０．１１ｐｐｍ）を用いること以外は同様にしてメチルトリメトキシシランαを塩基性イオン交換樹脂で処理した。この方法で得られたメチルトリメトキシシランＹ中の塩素イオン含有量を、イオンクロマトグラフィーにより測定し、０．０５ｐｐｍであることがわかった。
【０１２９】
精留塔を用い、メチルトリメトキシシランＸ（信越化学工業（株）製、分子量１３６．２、塩素イオン含有量２０．５ｐｐｍ）を１回蒸留した。蒸留条件は、１００ｍＬのナスフラスコに５０ｍＬのメチルトリメトキシシランを入れ、リービッヒ付きトの字管の上に精留管をつけ、温度計をつけた。リービッヒ付きトの字管には三つ又アダプターをつけ、３０ｍＬナスフラスコを取り付けた。１００℃で蒸留を行い、初留を１０ｍＬ廃棄した後、留出液２０ｍＬを採取し、残りは廃棄した。この方法で得られたメチルトリメトキシシランＺ中の塩素イオン含有量を、イオンクロマトグラフィーにより測定し、４．０ｐｐｍであることがわかった。
【０１３０】
バッチ式蒸留を繰り返すことによって、メチルトリメトキシシランＺを５０ｍＬためてから、１回目と同一条件にて２回目の蒸留を行った。この方法で得られたメチルトリメトキシシランγ中の塩素イオン含有量を、イオンクロマトグラフィーにより測定し、１．３ｐｐｍであることがわかった。
【０１３１】
メチルトリメトキシシランとして、上記メチルトリメトキシシランα、β、γ、ＹおよびＺを用いて、アルコキシシランの種類及び量、溶媒の種類、水の量、反応時間、温度を表１〜３に示すようにしたこと以外は合成例Ｏ１と同じ操作を繰り返し、ポリオルガノシロキサン溶液Ｏ２〜Ｏ１１、Ｐ１〜Ｐ３を得た。
【０１３２】
【表１】
2011001456.tif 000003
【０１３３】
【表２】
2011001456.tif 000004
【０１３４】
【表３】
2011001456.tif 000005
【０１３５】
［実施例１］
（熱または活性エネルギー線硬化性組成物の調製）
合成例Ｏ１で得られた固形分濃度２０．０質量％のポリオルガノシロキサン溶液Ｏ１：２０．００部（固形分として４．００部）に、
熱または活性エネルギー線感応性カチオン重合開始剤として、「ＳＩ−１００Ｌ」（商品名、三新化学工業（株）製：５０質量％γ−ブチロラクトン溶液）０．０４部（固形分として０．０２部）、
有機溶媒として、γ−ブチロラクトン１．５０部およびプロピレングリコールモノメチルエーテル２．００部、
レベリング剤として、シリコーン系界面活性剤（東レダウコーニング（株）製、商品名「Ｌ−７００１」）溶剤込みで０．５０部、
を混合し、熱または活性エネルギー線硬化性組成物とした。この組成物の組成を表４に示す。
【０１３６】
（熱または活性エネルギー線硬化性組成物膜の形成）
前記熱または活性エネルギー線硬化性組成物を、長さ１０ｃｍ、幅５ｃｍ、厚さ３ｍｍのアクリル板（三菱レイヨン（株）製、商品名「アクリライトＥＸ」）上に滴下し、バーコート法（バーコーターＮｏ．２６使用）にて乾燥後の厚みが４〜５μｍになるように塗布し、６０℃で約１０分乾燥した。これにより、アクリル板上に熱または活性エネルギー線硬化性組成物膜を形成した。
【０１３７】
（ハードコート層を含む積層体の形成）
さらに、コンベアを備えた１２０Ｗ／ｃｍの高圧水銀ランプ（株式会社オーク製作所製、紫外線照射装置、ハンディーＵＶ−１２００、ＱＲＵ−２１６１型（商品名））を用いて、前記熱または活性エネルギー線硬化性組成物膜に対し積算光量１，０００ｍＪ／ｃｍ2の紫外線を照射し、アクリル板の表面にハードコート層を形成し、アクリル板の積層体を得た。積算光量は、紫外線光量計（株式会社オーク製作所製、商品名：「ＵＶ−３５１型」）を用いて測定した。
【０１３８】
（ハードコート層の評価）
作製したハードコート層を前記評価方法により評価した。評価結果を表６に示す。結果が示すように、このハードコート層は外観、耐擦傷性および鉛筆硬度のいずれも良好であった。
【０１３９】
（貯蔵安定性の評価）
合成したポリオルガノシロキサンを５℃で保管し、一定期間経過した後（約３ヶ月経過後）、そのポリオルガノシロキサン（約３ヶ月経過後）を含む熱または活性エネルギー線硬化性組成物からハードコート層を作製して、同様に一連の評価を行った。評価結果を表６に示す。
【０１４０】
［実施例２〜１１、比較例１〜３］
表４、５に示す処方に従って、熱または活性エネルギー線硬化性組成物の調製を行ったこと以外は、実施例１と同様にして熱または活性エネルギー線硬化性組成物膜の形成、積層体の形成、ハードコート層の評価等を実施した。結果を表６〜９に示す。
【０１４１】
【表４】
2011001456.tif 000006
【０１４２】
【表５】
2011001456.tif 000007
【０１４３】
【表６】
2011001456.tif 000008
【０１４４】
【表７】
2011001456.tif 000009
【０１４５】
【表８】
2011001456.tif 000010
【０１４６】
【表９】
2011001456.tif 000011
【０１４７】
なお、表面修飾コロイダルシリカは以下のようにして製造した。
【０１４８】
［コロイダルシリカＣ１の製造］
撹拌子及びコンデンサーを備えた５００ｍｌナス型フラスコに、コロイド状シリカとしてイソプロピルアルコール分散コロイダルシリカ（商品名：スノーテックスＩＰＡ−ＳＴ−Ｌ、日産化学工業（株）製）５０．０ｇ、アルコキシシランとして、メチルトリメトキシシランα（多摩化学工業（株）製、分子量１３６．２、塩素イオン含有量０．１１ｐｐｍ）３．４ｇ：０．０２５モル、および、イオン交換水２．７ｇ：０．１５モル、溶媒として、イソプロピルアルコール２７．３ｇ、を仕込み、ウォーターバスを用いて８０℃で３時間、加熱・攪拌して加水分解・縮合を行い、メチルトリメトキシシランα表面修飾コロイダルシリカ（Ｃ１）を得た。
【０１４９】
［コロイダルシリカＣ２の製造］
アルコキシシランとして、上記メチルトリメトキシシランαの代わりに、３−グリシドキシプロピルトリメトキシシラン（信越化学工業（株）製、分子量２３６．３）５．９ｇ：０．０２５モル、溶媒としてイソプロピルアルコールの量を２７．３ｇから３７．３ｇへと変更した以外はＣ１の製造と同様にして３−グリシドキシプロピルトリメトキシシラン表面修飾コロイダルシリカ（Ｃ２）を得た。